КАТАЛИЗАТОР ДЕГИДРИРОВАНИЯ ПАРАФИНОВ

1. Катализатор дегидрирования парафинов, характеризующийся повышенной прочностью на раздавливание, полученный способом, включающим в себя следующее:
(a) получают модифицированный редкоземельным элементом алюмооксидный носитель в форме эта-оксида алюминия, тета-оксида алюминия или их сочетаний;
(b) пропитывают модифицированный редкоземельным элементом алюмооксидный носитель хромсодержащим раствором для получения второго носителя;
(c) высушивают второй носитель для получения третьего носителя;
(d) прокаливают третий носитель для получения катализатора дегидрирования парафинов;
при этом катализатор дегидрирования парафинов имеет прочность на раздавливание более чем около 0,4 даН/мм и при этом катализатор дегидрирования парафинов содержит оксид редкоземельного металла в диапазоне 0,5-5 мас.%.
2. Катализатор по п. 1, где получение на стадии (a) включает в себя следующее:
(e) получают эта-алюмооксидный носитель;
(f) пропитывают эта-алюмооксидный носитель раствором, содержащим соединение редкоземельного элемента, для получения первого носителя; и
(g) высушивают первый носитель и прокаливают высушенный первый носитель для получения модифицированного редкоземельным элементом алюмооксидного носителя в форме эта-оксида алюминия, тета-оксида алюминия или их сочетания.
3. Катализатор по п. 2, где прокаливание на стадии (g) осуществляют при температуре прокалки от 700 до 1000°C.
4. Катализатор по п. 1, где получение на стадии (a) включает в себя следующее:
(h) получают предшественник эта-алюмооксидного носителя;
(i) осуществляют контактирование предшественника с соединением, содержащим редкоземельный элемент, для получения связанного предшественника;
(j) формуют связанный предшественник эта-алюмооксидного носителя для получения формованного связанного предшественника;
(k) сушат формованный связанный предшественник и прокаливают высушенный связанный предшественник для получения модифицированного редкоземельным элементом носителя в форме эта-оксида алюминия, тета-оксида алюминия или их сочетаний.
5. Катализатор по п. 4, где предшественник эта-алюмооксидного носителя включает в себя байерит, ро-оксид алюминия, алюмогель или их сочетания.
6. Катализатор по любому из пп. 4 и 5, где формование на стадии (j) включает экструзию.
7. Катализатор по любому из пп. 4-6, где прокаливание на стадии (k) осуществляют при температуре прокалки от 700 до 1000°C.
8. Катализатор по любому из пп. 4-7, в котором соединение, содержащее редкоземельный элемент, включает соединение лантана, соединение церия, соединение неодима или их сочетания.
9. Катализатор по любому из пп. 1-8, где хромсодержащий раствор содержит гидроксид щелочного металла, хромат щелочного металла, дихромат щелочного металла или их сочетания.
10. Катализатор по любому из пп. 1-9, где прокаливание на стадии (d) осуществляют при температуре прокалки от 650 до 850°C.
11. Катализатор по любому из пп. 1-10, который содержит от 5 до 30 мас.% или от 13 до 28 мас.% хрома и от 0,1 до 5 мас.% или от 0,4 до 4,3 мас.% редкоземельного элемента.
2
12. Катализатор по любому из пп. 1-11, который характеризуется площадью поверхности в диапазоне от 60 до 120 м/г.
13. Способ получения катализатора, включающий в себя следующее:
осуществляют контактирование предшественника эта-оксида алюминия с добавкой, по меньшей мере, одного редкоземельного элемента для получения связанного предшественника эта-оксида алюминия;
нагревают связанный предшественник эта-оксида алюминия для получения модифицированного редкоземельным элементом эта-оксида алюминия, тета-оксида алюминия или их сочетания;
пропитывают модифицированный редкоземельным элементом оксид алюминия соединением хрома; и
нагревают пропитанный хромом оксид алюминия для получения катализатора.
14. Способ по п. 13, в котором где стадия пропитки соединением хрома включает пропитку до достижения содержания соединения хрома вплоть до 50%.
15. Способ по любому из пп. 13 и 14, где стадия пропитки соединением хрома дополнительно включает в себя пропитку, по меньшей мере, одним соединением щелочного металла.
16. Способ по п. 15, где по меньшей мере, одно соединение щелочного металла включает соединение натрия, соединение калия, соединение рубидия, соединение цезия или их сочетание.
17. Способ по любому из пп. 13-16, где способ получения катализатора дополнительно включает стадию формования.
18. Способ по п. 17, в котором осуществляют контактирование предшественника эта-оксида алюминия с добавкой, по меньшей мере, одного редкоземельного элемента до стадии формования.
19. Способ по любому из пп. 13-18, где стадия нагревания включает в себя стадию сушки и стадию прокаливания.
20. Катализатор дегидрирования парафинов, содержащий:
носитель, содержащий эта-оксид алюминия, тета-оксид алюминия или их сочетание;
от 0,1 до 10 мас.%, по меньшей мере, одного компонента в виде редкоземельного металла;
от 0,1 до 5 мас.%, по меньшей мере, одного компонента, содержащего щелочной металл; и
от 5 до 40 мас.% хромового компонента;
при этом остальная часть массы катализатора представляет собой эта-оксид алюминия, тета-оксид алюминия или их сочетание.